(57)【特許請求の範囲】
【請求項１】
予めメチロール化可能な活性水素を２個以上有する化合物類および／または架橋触媒を付与してある木綿含有パイル糸を使って起毛または／およびパイル織編物を製編織し、次いでホルムアルデヒドにより気相加工することを特徴とする木綿含有起毛またはパイル織編物の製造方法。
【請求項２】
高熱収縮繊維を含有する地糸を使用した請求項１の木綿含有起毛またはパイル織編物の製造方法。
【請求項３】
予め、アルカリ物質を付与してある地糸を使用した請求項１の木綿含有起毛またはパイル織編物の製造方法。
【発明の詳細な説明】
【０００１】
【発明の属する技術分野】
本発明は婦人服、子供服、メンズカジュアル、装飾布、乳児衣料、防寒衣料、毛布、洗面手拭、バスタオル、パジャマ、寝衣、ガウン、浴衣、その他夏向衣料などの起毛およびパイル織編物製品に関するものであり、更に詳しくは、起毛またはパイルの形状保型および保持性、繰り返し洗濯による風合いの硬化、防止が改良され速乾性である起毛またはパイル織編物の製造方法に関するものである。
【０００２】
【従来の技術】
従来の木綿含有起毛またはパイル織編物をホルマリン（ホルムアルデヒド）による気相加工や樹脂加工する方法では、起毛またはパイル部の保型性を改善することは可能てあるが、地糸の強力低下が大きく、しかもソーピング工程での地糸の収縮が少ないため、起毛またはパイル糸の締りが悪く起毛またはパイル抜けが発生する欠点があった。一方、地糸の強力低下を補うためポリエステル／綿混糸を地糸に使用するなどの工夫が試みられているが、この方法でも地糸の強力は改善されるが、上述の起毛またはパイル抜けの発生は依然として未解決のままであった。
【０００３】
【発明が解決しようとする課題】
本発明は良好な起毛および／またはパイル部の保型性および風合いを有し、地糸部の強力低下の抑制並びに地糸の収縮により起毛およびパイル部の抜けの発生を極力抑えた木綿含有起毛またはパイル織編物の工業的生産性に優れた製造方法を提供しようとするものである。
【０００４】
【課題を解決するための手段】
本発明者らは、上記課題の解決のために鋭意研究を重ねた結果本発明に到達した。
【０００５】
すなわち、予めメチロール化可能な活性水素を２個以上有する化合物類および／または架橋触媒を付与してある木綿含有パイル糸を使って起毛または／およびパイル織編物を製織編し、ついでホルムアルデヒドにより気相加工することを特徴とする木綿含有起毛またはパイル織編物の製造方法である。
【０００６】
また、予めメチロール化可能な活性水素を２個以上有する化合物類および／または架橋触媒を付与してある木綿含有パイル糸と高熱収縮繊維を含有する地糸を使って起毛およびパイル織編物を製織編し、次いで、ホルムアルデヒドにより気相加工する木綿含有起毛またはパイル織編物の製造方法である。
【０００７】
更には、予めメチロール化可能な活性水素を２個以上有する化合物類および／または架橋触媒を付与してある木綿含有パイル糸と予めアルカリ物質を付与してある地糸を使って起毛または／およびパイル織編物の製織編し、次いでホルムアルデヒドにより気相加工する木綿含有起毛またはパイル織編物の製造方法である。
【０００８】
これらの製造方法で得られた木綿含有起毛またはパイル織編物は起毛または／およびパイル部の保型性および風合いにすぐれ、且つ、地糸部の強力低下および地糸の収縮により起毛または／およびパイル抜けの発生が抑えられたものである。
【０００９】
本発明における木綿含有起毛またはパイル織編物としては、木綿１００％はもちろんのこと他の繊維、例えばリネン、ラミー、パルプ、バクテリアセルロース繊維などの天然セルロース、絹、羊毛などの天然タンパク繊維、ビスコース法レーヨン（ポリノジックを含む）、銅安法レーヨン、溶剤紡糸法レーヨン等の再生セルロース繊維、アセテート、トリアセテートなどの半合成繊維、ポリエステル、ポリアミド、アクリル、ポリエチレン、ポリプロピレン等の合成繊維との混繊、混紡、交織、交撚等が混用して得られる紡績糸を使った起毛または／およびパイルを有する織物、編物のことである。これら起毛または／およびパイル織編物が晒し、反応性染料、建染染料などの先染、反染およびプリント品であってもさしつかえない。本発明の効果をよく発揮させるために、木綿繊維の含有率は２０重量％以上が好ましく、３０重量％以上がより好ましく、さらに好ましくは５０重量％以上である。
【００１０】
また、本発明でいう木綿含有起毛またはパイル織編物とは、前記の木綿繊維や混用繊維を用いた起毛または／およびパイルを有する織編物、およびそれを用いて得られた婦人服、子供服、メンズカジュアル、装飾布、乳児衣料、防寒衣料、毛布、洗面手拭、バスタオル、パジャマ、寝衣、ガウン、浴衣その他夏向衣料などをいう。これら起毛または／およびパイル織編物は通常、ベルベット、コール天、別珍、タオル、フランネル、ラペットおよびスワイベルなどの組織からなっているが、これに限定されるものではない。
【００１１】
本発明における起毛または／およびパイル部の木綿含有糸の木綿の結合ホルマリン量は０．２重量％以上であり、好ましくは０．４重量％以上であり、更に好ましくは０．６重量％以上である木綿含有起毛または／およびパイル織編物である。
【００１２】
本発明で使用できる化合物類としては、例えば、ジヒドロキシエチレン尿素、エチレン尿素などのメチロール化可能な活性水素を２個以上有する化合物類等が挙げられる。これら化合物類の使用量は１〜２０重量％であり、好ましくは５〜１５重量％である。
【００１３】
本発明で使用できる架橋触媒としては、ＡｌＣｌ3 、Ａｌ2 （ＯＨ）4 Ｃｌ2、ＡｌｇＣｌ2 、Ｍｇ（Ｈ2 ＰＯ4 ）2 、Ｍｇ（ＢＦ4 ）2 、Ｍｇ（ＣｌＯ4 ）2 、Ｚｎ（ＢＦ4 ）2 、Ｚｎ（ＮＯ3 ）2 、ＺＮＣｌ2 などの各種金属塩（結晶水含む）類、２−アミノ−２−メチル−１−プロパノールの塩酸塩等アルカノールアミンの酸性塩である。またこれらに無機あるいは有機酸を併用してもかまわない。これら架橋触媒の使用量は０．１〜５重量％が好ましい。
【００１４】
本発明で使用できるアルカリ物質としては常温で水に溶け、５重量％水溶液のｐＨが９以上であれば良い。こうしたアルカリ物質としては、例えばＮａＯＨ、ＬｉＯＨ、ＫＯＨなどのアルカリ金属の水酸化物質、Ｍｇ（ＯＨ)2、Ｃａ（ＯＨ)2、Ｂａ（ＯＨ)2などのアルカリ土類金属の水酸化物などの無機アルカリ類、Ｎａ2 ＣＯ3 、ＮａＨＣＯ3、Ｎａ3 ＰＯ4 、Ｎａ2 ＳｉＯ3 などの無機の強アルカリと弱酸の塩および酢酸ナトリウム、クエン酸ナトリウムなどの有機（オキシ）酸と無機の強アルカリとの塩などの塩類モノエタノールアミン、ジエタノールアミン、トリエタノールアミンなどのアルカノールアミン類エチレンジアミン、プロピレンジアミンなどのアルキレンジアミンのエチレンオキサイドおよびプロピレンオキサイド付加物などが挙げられる。
【００１５】
本発明で使用できる高熱収縮繊維は、ポリエステルあるいはアクリル繊維など熱可塑性繊維が挙げられる。ここでいう高熱収縮繊維は、例えば１６０℃で３０分間の乾熱処理した時の収縮率が１０〜５０％であり、好ましくは１５〜４０％である。通常のポリエステル繊維や低収縮ポリエステル繊維は、上記評価では０〜３％レベルであり、木綿繊維と混紡、混繊した時の熱収縮が不足しているため起毛やパイル部の抜けが発生する。しかし、例えば上記高熱収縮ポリエステル繊維を混紡、混織した糸を使うことで起毛およびパイル抜けの問題は解決する。高熱収縮繊維の地糸での混合比率は５〜６５％であり、好ましくは１０〜５０％である。
【００１６】
ホルムアルデヒド蒸気の処理後のキュア条件は触媒の共存下、通常、２０〜１６０℃で１〜６０分間である。また、触媒としてＳＯ2 ガスを使用する場合、ホルムアルデヒド蒸気の蒸気の処理後のキュア条件は１００〜１３０℃で１〜３０分間である。
【００１７】
本発明での木綿含有パイル糸へのメチロール化可能な活性水素を２個以上有する化合物類および／または架橋触媒の付与は、紡績糸のオイリングまたは糊付工程で、地糸へのアルカリ物質の付与は糊付け工程で実施されるのが好ましい。
【００１８】
本発明でのホルムアルデヒド（ホルマリン）による気相加工は、起毛または／およびパイル織編物の起毛やパイルが最も良く立っている工程である起毛や剪毛あるいは製織編上りの生機の状態で実施するのが好ましい。
【００１９】
【実施例】
以下に本発明を実施例により具体的に説明するが、本発明はこれらの実施例に制限されるものではない。実施例で用いた評価を以下に示す。
【００２０】
起毛または／およびパイル糸：ＪＩＳ Ｌ１０７５ Ｂ法に準拠して評価したの保持性（ｇｆ）
【００２１】
起毛または／およびパイル保型性：ＪＩＳ Ｌ−１０４２ ＦＩＩ法による洗濯、タンブル乾燥（Ｉ−２条件）を５回くり返した後、視覚で５段階に判定した。
５（級）：非常に良好
４ 〃 ：良好
３ 〃 ：普通
２ 〃 ：やや不良
１ 〃 ：非常に不良
【００２２】
単糸の引張り強さ（標準時）：Ｌ１０９５ ７・５・１（１９９２）に準じて実測した。
【００２３】
結合ホルマリン（ホルムアルデヒド）量：加工パイル糸約２ｇを沸水中で１５分間処理し、水洗、絶乾精秤後、水蒸気蒸留法により２０％硫酸中で分解し、亜硫酸水素ナトリウム水溶液中に生成ホルマリンを回収し、よう素滴定法で過剰亜硫酸水素ナトリウムを酸化した後、アルカリで付加物を分解し、ホルマリンと付加した亜硫酸水素ナトリウムの量を求め、加工パイル糸の木綿重量あたりのホルマリンを重量％で示した。
【００２４】
実施例１
２０'Sの木綿紡績糸を常法により精練・漂白および蛍光晒し、下記オイリング用加工液（Ａ）を７０重量％付与したのち、１２０℃×１．５分間乾燥したものをパイル糸とし、一方、上記２０'Sの精練・漂白木綿糸の地糸（経糸および緯糸）の内経糸に下記糊付用加工液（Ａ）で糊付を行った。次いで、上記パイル糸および地糸（経糸および緯糸）でパイル織物を製織した。このパイル織物を生地水分率７重量％になるよう調湿し、次いで、ホルムアルデヒド気相加工を施したのち通常の糊抜・ソーピング・柔軟仕上・乾燥を実施した。
【００２５】
オイリング用加工液（Ａ）組成：
クラレポバール217 （クラレ（株）製ポリビニルアルコール）   ０．３重量部
コーフイルムNO.80 （王子ナショナル（株）製デンプン）       ０．３重量部
マコノールＴＳ253 （松本油脂製薬（株）ワックス）            ０．５重量部
キャタリストＭ （大日本インキ化学工業（株）製塩化 マグネシウム系架橋触媒）
４．０重量部
水                                                        ９４．９重量部
【００２６】
糊付用加工液（Ａ）組成：
クラレポバール217 （クラレ（株）製ポリビニルアルコール）   ３．５重量部
コーフイルムNO.80 （王子ナショナル（株）製デンプン）      ３．５重量部
マコノールＴＳ253 （松本油脂製薬（株）ワックス）           ０．３重量部
水                                                        ９２．７重量部
得られた木綿パイル織物の評価結果を表１に示した。
【００２７】
実施例２
実施例１において、オイリング用加工液（Ａ）を下記同（Ｂ）にする以外はすべて実施例１と同じ方法で実施した。得られた木綿パイル織物の評価結果を表１に示した。
オイリング用加工液（Ｂ）組成：
クラレポバール217 （クラレ（株）製ポリビニルアルコール）   ０．３重量部
コーフイルムNO.80 （王子ナショナル（株）製デンプン）       ０．３重量部
マコノールＴＳ253 （松本油脂製薬（株）ワックス）            ０．５重量部
ジヒドロキシエチレン尿素（住友化学（株）製）                ２．０重量部
キャタリストＭ （大日本インキ化学工業（株）製塩化 マグネシウム系架橋触媒）
４．０重量部
水                                                        ９２．９重量部
【００２８】
実施例３
常法により精練・漂白し、次いで反応染料により染色した４０′／２の木綿紡績糸を実施例１と同様にオイリングしたものをパイル糸とし、一方、１６０℃×３０分の乾熱収縮率が約３０％の１．５ｄ高収縮ポリエステルステープル／木綿（５０重量％／５０重量％）３０'Sの紡績糸を地糸（経糸および緯糸）の内経糸に下記糊付用加工液（Ｂ）で糊付を行った。次いで、上記パイル糸および地糸でパイル織物を製織した。このパイル織物を生地水分率５重量％になるよう調湿し、次いでホルマリン気相加工を施したのち、通常の糊抜・ソーピング・柔軟仕上・乾燥を施した。
【００２９】
糊付用加工液（Ｂ）組成：
クラレポバール217 （クラレ（株) 製ポリビニルアルコール）     ４．０重量部
コーフイルムNO.80 （王子ナショナル（株）製デンプン）        ６．０重量部
マコノールＴＳ253 （松本油脂製薬（株）ワックス）             ０．４重量部
マーポゾールＳ50 （松本油脂製薬（株）アクリル酸エステル      ０．５重量部
共重合体）
水                                                          ８９．１重量部
得られた木綿含有パイル織物の評価結果を表１に示した。
【００３０】
参考例１
実施例３において、高収縮ポリエステルステープル／木綿（５０重量％／５０重量％）３０'Sの紡績糸の替りに１６０℃×３０分の乾熱収縮率が３％の ５ｄポリエステルステープル／木綿（５０重量％／５０重量％）の３０'Sの紡績糸を使用する外は実施例３と同様にして実施した。得られた木綿含有パイル織物の評価結果を表１に示した。
【００３１】
実施例４
１６'Sの木綿紡績糸を常法により精練漂白および蛍光晒し、実施例１と同様にオイリング用加工液（Ａ）でオイリングしたものをパイル糸とした。一方、上記１６'Sの精練・漂白木綿糸を下記糊付用加工液（Ｃ）で糊付したものを経糸用地糸とし、同じく下記オイリング用加工液（Ｃ）でオイリングしたものを緯糸用地糸とした。次いで、上記パイル糸および地糸（経糸および緯糸）でパイル織物を製織した。次いでこのパイル織物を生地水分率７重量％になるよう調湿し、次いでＳＯ2 ガスを使用するホルマリン気相加工を施したのち、通常の糊抜・ソーピング・柔軟仕上・乾燥を施した。
【００３２】
糊付用加工液（Ｃ）組成
クラレポバール217 （クラレ（株）製ポリビニルアルコール）   ３．５重量部
コーフイルムNO.80 （王子ナショナル（株）製デンプン）      ３．５重量部
マコノールＴＳ253 （松本油脂製薬（株）ワックス）            ０．３重量部
トリエタノールアミン（ナカライテクス（株）製）              ５．０重量部
水 ８７．７重量部
【００３３】
オイリング用加工液（Ｃ）組成
クラレポバール217 （クラレ（株）製ポリビニルアルコール）   ０．３重量部
コーフイルムNO.80 （王子ナショナル（株）製デンプン）       ０．３重量部
マコノールＴＳ253 （松本油脂製薬（株）ワックス）            ０．５重量部
トリエタノールアミン（ナカライテクス（株）製）              ５．０重量部
水                                                        ９３．９重量部
得られた木綿パイル織物の評価結果を表１に示した。
【００３４】
参考例２
実施例４において糊付加工液（Ｃ）およびオイリング加工液（Ｃ）中のトリエタノールアミンを除く以外はすべて実施例４と同様に実施した。得られた木綿パイル織物の評価結果は表１に示した通りである。
【００３５】
【表１】
0003724605.tif 000002
【００３６】
本発明の木綿含有起毛またはパイル織編物は起毛やパイル部の良好な保型性および風合いを有し、地糸部の強力低下の抑制並びに起毛およびパイル部の抜けの発生を極力抑えられたものである。比較例に示した従来法による同起毛およびパイル織編物では本発明のように、上記すべての特性を満足させることは困難である。
【００３７】
【発明の効果】
予めメチロール化可能な活性水素を２個以上有する化合物類および／または架橋触媒を付与してあるパイル糸と高熱収縮繊維を含有するかあるいはしない地糸より起毛およびパイル織編物を製織編し、次いでホルムアルデヒド（ホルマリン）により気相加工した木綿含有起毛またはパイル織編物は、繰り返し洗濯後も起毛およびパイル部の保型性並びに風合いに優れ、地糸の強力低下が少なく、起毛およびパイル部の保持性に優れる。